2
ПРИМЕНЕНИЕ БИНАРНОГО СОЛЕВОГО ФЛЮСА, СОДЕРЖАЩЕГО NaCl И MgCl, ДЛЯ ОЧИСТКИ АЛЮМИНИЯ ИЛИ СПЛАВОВ АЛЮМИНИЯ И СПОСОБ ОЧИСТКИ

2
1. Применение солевого флюса для очистки металла, выбранного из группы, состоящей из алюминия и сплавов алюминия, при этом указанный металл находится в жидкой фазе, а указанный солевой флюс представляет собой бинарную смесь NaCl и MgCl.
2. Применение по п.1, отличающееся тем, что более 22 вес.% указанной бинарной смеси составляет NaCl.
3. Применение по п.1, отличающееся тем, что указанный солевой флюс является смесью частиц NaCl и частиц MgCl2.
2
4. Применение по п.1, отличающееся тем, что указанный солевой флюс представлен в форме частиц, полученных измельчением сплавленных NaCl и MgCl.
5. Применение по п.1, отличающееся тем, что указанная бинарная смесь включает:
а) от 40 до 50 вес.% NaCl; и
2
б) от 50 до 60 вес.% MgCl.
6. Применение по п.5, отличающееся тем, что указанная бинарная смесь включает:
а) 45 вес.% NaCl; и
б) 55 вес.% MgCl2;
образуя эвтектическую бинарную смесь с температурой плавления 439°С.
7. Применение по п.1, отличающееся тем, что указанные частицы обладают средним размером в пределах от 100 мкм до 3,35 мм.
8. Применение по п.1, отличающееся тем, что указанные частицы обладают средним размером в пределах от 0,85 мм до 3,15 мм.
9. Применение по п.1, отличающееся тем, что указанные частицы обладают средним размером в пределах от 100 мкм до 1 мм.
10. Применение по любому из пп.4-9, отличающееся тем, что указанные частицы приводят в контакт с указанным металлом в жидкой фазе путем инжекции с использованием оборудования для инжекции с помощью газа.
2
11. Применение по любому из пп.1-2, отличающееся тем, что указанный солевой флюс представляет собой жидкую бинарную смесь NaCl и MgCl.
12. Применение по п.11, отличающееся тем, что указанная жидкая бинарная смесь содержит:
а) от 40 до 50 вес.% NaCl;
2
б) от 50 до 60 вес.% MgCl.
13. Применение по п.12, отличающееся тем, что указанная жидкая бинарная смесь содержит:
а) 45 вес.% NaCl;
2
б) 55 вес.% MgCl.
14. Применение по п.1, отличающееся тем, что указанным металлом является сплав алюминия с содержанием магния более 3 вес.%.
15. Применение по п.1, отличающееся тем, что указанным металлом является сплав алюминия с содержанием кремния более 10 вес.%.
16. Способ очистки металла, выбранного из группы, состоящей из алюминия и сплавов алюминия, при этом указанный способ включает:
- нагревание указанного металла до состояния жидкой фазы; и
2
- приведение в контакт указанного жидкого металла с солевым флюсом, состоящим из бинарной смеси NaCl и MgCl.
17. Способ по п.16, отличающийся тем, что более 22 вес.% указанной бинарной смеси составляет NaCl.
2
18. Способ по п.16, отличающийся тем, что указанный солевой флюс представляет собой бинарную смесь частиц NaCl и частиц MgCl.
2
19. Способ по п.16, отличающийся тем, что указанный солевой флюс представлен в форме частиц, полученных путем измельчения сплавленных солей NaCl и MgCl.
20. Способ по любому из пп.18 и 19, отличающийся тем, что указанные частицы обладают средним размером от 100 мкм до 3,35 мм.
21. Способ по любому из пп.18 и 19, отличающийся тем, что указанные частицы обладают средним размером от 0,85 мм до 3,15 мм.
22. Способ по любому из пп.18 и 19, отличающийся тем, что указанные частицы обладают средним размером от 100 мкм до 1 мм.
23. Способ по любому из пп.18 и 19, отличающийся тем, что указанные частицы приводят в контакт с указанным металлом в жидкой фазе путем инжекции с использованием оборудования для инжекции с помощью газа.
2
24. Способ по любому из пп.16 и 17, отличающийся тем, что указанный солевой флюс представляет собой жидкую бинарную смесь NaCl и MgCl.
25. Способ по п.24, отличающийся тем, что указанная бинарная смесь содержит:
а) от 40 до 50 вес.% NaCl; и
2
б) от 50 до 60 вес.% MgCl.
26. Способ по п.25, отличающийся тем, что указанная бинарная смесь содержит:
a) 45 вес.% NaCl; и
2
б) 55 вес.% MgCl;
образуя эвтектическую бинарную смесь с температурой плавления 439°С.
27. Способ по п.16, отличающийся тем, что указанным металлом является сплав алюминия с содержанием магния более 3 вес.%.
28. Способ по п.16, отличающийся тем, что указанным металлом является сплав алюминия с содержанием кремния более 10 вес.%.